(57)【要約】【課題】表面層と裏面層を多数の繋ぎ糸で連結して立体的な間隙構造とした保水層を浸透層と防水層との間に介在させて尿の吸収や保水性を向上するようにしたものである。【解決手段】表面層と裏面層を多数の繋ぎ糸で連結して立体的な間隙構造とした保水層を浸透層と防水層との間に介在させることにより、尿の吸収、保水が確実に行われ、布オムツ及び尿パッドが水平状態若しくは垂直状態に置かれている場合でも、尿の肌への逆戻りが生じたり、また折角吸水した尿が流れたり、横漏れする等の欠点がなくなり、また保水層の立体的な間隙構造により、弾力性が向上し、保型性や速乾性などに優れた布オムツ及び尿パッドが得られるのである。【選択図】図３
2005137617.tif 000002
【特許請求の範囲】
【請求項１】
いずれも合成繊維主体の生地から構成され、肌側から順に、水分を吸収・拡散・透過する浸透層、水分を吸収・貯蔵する保水層、水分の漏れを防ぐ防水層の３層からなり、その周囲を防水性のある伸縮性テープ生地により一体に縫着して縫い目からの漏れを防いだ布オムツ及び尿パッドにおいて、保水層は経編、丸編もしくは織物生地から選ばれ、且つ表面層と裏面層を多数の繋ぎ糸で連結した立体構造を有し、さらに親水性を有する生地で構成したことを特徴とする布オムツ及び尿パッド。
【請求項２】
保水層に使われる生地の表面層と裏面層を連結する繋ぎ糸が捲縮性糸で形成され、且つ繋ぎ糸の繊度が５６〜１６７デシテックス（以降「Ｔ」と略称する）の範囲で、繋ぎ糸を構成するフィラメントの繊度が０.５〜２.５Ｔの範囲からなることを特徴とする請求項１に記載の布オムツ及び尿パッド。
【請求項３】
保水層に使われる生地の表面層と裏面層を連結する繋ぎ糸の密度が３００〜１２００本／ｃｍ２の範囲からなることを特徴とする請求項１〜請求項２のいずれかに記載の布オムツ及び尿パッド。
【請求項４】
保水層に使われる生地の生地厚は２〜９ｍｍの範囲で生地の圧縮率が１３〜２５％の範囲からなることを特徴とする請求項１〜請求項3のいずれかに記載の布オムツ及び尿パッド。
【請求項５】
前記保水層が、複数枚積層されたことを特徴とする請求項１〜請求項4のいずれかに記載の布オムツ及び尿パッド。
【請求項６】
浸透層は合成繊維主体の経編、丸編もしくは織物生地で、生地厚１〜３ｍｍのパイルもしくは起毛素材に親水性加工を施したことを特徴とする請求項１〜請求項５のいずれかに記載の布オムツ及び尿パッド。
【請求項７】
防水層は合成繊維主体の経編、丸編もしくは織物生地に防水性素材のフィルムによるラミネート加工もしくはコーティング加工することにより漏れを防止することを特徴とする請求項１〜請求項６のいずれかに記載の布おむつ及び尿パッド。
【発明の詳細な説明】
【技術分野】
【０００１】
本発明は、表面層と裏面層を多数の繋ぎ糸で連結して立体構造とした保水層を介在させ、尿を効率的に吸収、保持するとともに体圧や姿勢によって内部及び外部側に漏出しないようにした布オムツ及び尿パッドに関する。
【背景技術】
【０００２】
寝たきりの病人や老人の場合、多くはオムツ及び尿パッドを着用している場合が多く、また寝ている状態については、例えば褥瘡予防のために時々体位変換が行われているように、仰向けの状態や横向きの状態など体位の状態が一定してなく、常に変化している状態にある。従って布オムツ及び尿パッドが例えば水平状態に置かれている場合、体圧によって尿の肌への逆戻りが生じたり、また布オムツ及び尿パッドが垂直状態に置かれるように着用されている場合、折角吸水した尿が下方に移動し流出したり、横漏れするなどの欠点があった。特許第２９６８９５７号公報に体圧を吸収し逆流を防止する手段が開示されているが、吸収水分量等が十分とは言えないのが現状である。
【０００３】
【特許文献１】特許第２９６８９５７号公報
【発明の開示】
【発明が解決しようとする課題】
【０００４】
解決しようとする問題点は、布オムツ及び尿パッドが水平状態若しくは垂直状態に置かれた場合、体圧によって尿の肌への逆戻りが生じたり、尿が下方に移動して流出し、横漏れするなどの現象が生じ、吸水性や保水性が十分に改善されていない点である。
【課題を解決するための手段】
【０００５】
本発明は、股部近傍に装着される尿吸収シートであって、肌に接する浸透層と、尿を吸収・保持する保水層と、同保水層からの漏水を防止する防水層で布オムツ及び尿パッドを構成したことを最も主要な特徴とする。
【発明の効果】
【０００６】
本発明は、表面層と裏面層を多数の繋ぎ糸で連結して立体的な間隙構造とした保水層を浸透層と防水層との間に介在させることにより、尿の吸収、保水が確実に行われ、布オムツ及び尿パッドが水平状態若しくは垂直状態に置かれている場合でも、尿の肌への逆戻りが生じたり、また折角吸水した尿が流れたり、横漏れするなどの欠点がなくなり、更に保水層の立体的な間隙構造により、弾力性が向上し、保型性や速乾性などに優れた布オムツ及び尿パッドが得られるのである。
【発明を実施するための最良の形態】
【０００７】
本発明は、表面層と裏面層を多数の繋ぎ糸で連結して立体的な間隙構造とした保水層を浸透層と防水層との間に介在させて尿の吸収や保水性を向上するようにしたものである。
【実施例１】
【０００８】
図例において１は尿パッドで、浸透層３と防水層５を積層し、且つ両層３、５を重合した状態で周囲を一周する防水性（撥水性）テープ生地６で重合、縫着７すると共に、同テープ生地６の縫着７の際、浸透層３の中央両脇部８端縁にゴム紐１０を伸長した状態で周知の手段で挿入しながら同時に重合、縫着７することにより、浸透層３の両脇部８にダーツ１３、１３が形成され、立壁部１５、１５が形成されるのである。２０は保水層で浸透層３と防水層５間に２枚配置したもので、同保水層２０の中央脇部２２、２２を夫々凹状に切除して凹状部２３、２３を形成してあり、且つ保水層２０を２枚重合した状態で周囲を一周する防水性（撥水性）テープ生地２５で一体的に重合、縫着２６してある。尚、防水層５を配置する際、１枚乃至は複数枚積層し、重合するようにしてもよい。
【０００９】
更に前記保水層２０、２０を浸透層３と防水層５間に配置するにあたり、浸透層３、保水層２０、２０及び防水層５を重合した状態で、前記の如く周囲を一周する防水性（撥水性）テープ生地６を介して重合、縫着７してあり、また保水層２０、２０の中央脇部２２、２２における凹状部２３、２３を浸透層３側に重合して一体的に重合、縫着２８してある。また保水層２０における表面層３０と裏面層３１間に多数の繋ぎ糸３２を連結、編成することにより、立体的な三次元構造による間隙保持層３３が形成され、しかも繋ぎ糸３２を捲縮性糸（伸縮性嵩高糸）で形成することによってクリンプ性に富んだ繋ぎ糸３２の集合体により、間隙保持層３３が更に細分化され、毛細管現象の発現がより活発になって水分が十分に吸収され、保水され、また水分の逆流が防止されるようになっている。
【００１０】
上記のように多数の繋ぎ糸３２間には、水分が十分に吸収、保持され、更に多数の繋ぎ糸３２が捲縮性糸（伸縮性嵩高糸）で形成されているために間隙保持層３３全体がクリンプ性或いは嵩高性に極めて優れており、従って耐圧縮性がより向上し、身体の動きによる如何なる体圧が負荷されてもクッション性に富んだ多数の繋ぎ糸３２の弾力性により、間隙保持層３３自体の変形が防止され、尿パッドの形態安定性が十分に保持されるようになっている。更に防水層５はポリエステル製生地３５に防水性フィルム３６を接着して得られたラミネート生地で形成し、前記保水層２０、２０で保水された尿の外部への漏出を防止するようにしてある。
【００１１】
また肌側に接する浸透層３の糸使いとして実施例では、ポリエステル繊維１００％で８４デシテックス１５フィラメントのパイル糸と、同じくポリエステル繊維１００％で３３デシテックス１５フィラメントのグランド糸により、生地厚１.５ｍｍの経編地を編成し、且つ肌側に接する面を起毛加工して肌触りを良好にし、しかも起毛加工生地に親水性加工を施して尿の浸透、吸水を向上するようにしてある。尚、親水性加工処理の具体例として実施例ではポリエステル系繊維に付着し、親水性を付与する働きのあるポリエステル系水分散物として高松油脂（株）製の親水性加工剤（商品名：ＳＲ１０００）５０ｇ／リットルを用い、更に触媒（商品名：ＳＲ−ＣＡ−１）１０ｇ／リットルを用いて上記浸透層３の起毛生地をパディング処理した後、１８０度Ｃでキュアリング（テンター仕上げ乾燥機使用）した結果、親水性に極めて優れた浸透層３の生地が得られた。尚、ポリエステル繊維等の合成繊維による生地は疎水性であるために乾燥性は良好であるが吸水性が低い。このため浸透層３の生地には親水性加工を付与し、吸水性を向上させ、これらの吸水性や乾燥性の特徴が十分に発揮されるようにしてある。
【００１２】
また保水層２０の糸使いとして実施例では、ポリエステル繊維８４デシテックス７２フィラメントの加工糸、ポリエステル繊維５６デシテックス２４フィラメントの加工糸、ポリエステル繊維５６デシテックス２４フィラメントの生糸、以上３種類の糸によるダブルラッセル編地とし、表面層３０及び裏面層３１を３種類の糸で編成しながら、その内のポリエステル繊維８４デシテックス７２フィラメントの加工糸が、表面層３０及び裏面層３１を連結する捲縮性繋ぎ糸３２となる。繋ぎ糸３２の繊度は１．１７デシテックスで、また繋ぎ糸３２の編密度を６５４本／ｃｍ２にて編成した。更に上記編成された保水層２０の生地厚が５．０ｍｍ／枚で、生地の圧縮率が１７．８％であった。尚、保水層２０の生地に親水性を付与するための加工法としては、浸透層３の生地の場合と全く同様の親水性加工処理を施し、親水性に極めて優れた保水層２０の生地が得られた。またポリエステル繊維等の合成繊維による生地は疎水性であるために乾燥性がよいが、吸水性が低い。このため保水層２０の生地には親水性加工処理を付与し、吸水性を向上させ、これらの吸水性や乾燥性の特徴が十分に発揮されるようにしてある。
【００１３】
尚、間隙保持層３３の捲縮性繋ぎ糸３２のクリンプ数は、１７００〜６０００個／ｍの範囲が好適であり、糸全体の繊度は５６〜１５７デシテックスの範囲が好適であり、更に糸を構成するフィラメントの繊度で０．５〜２．２デシテックスの範囲が好適であり、且つ繋ぎ糸３２の編密度の好ましい範囲は、３００〜１２００本／ｃｍ２の範囲が好適であり、このような範囲であれば吸水性や弾力性等に優れた保水層２０が得られるのである。尚、保水層２０の生地厚は、２〜９ｍｍ／枚の範囲が好適であり、またフィラメントの繊度は０．５〜２．５デシテックスの範囲が好適である。更に保水層２０の生地の圧縮率は、１３〜２５％の範囲が好適であり、生地の圧縮率の算出法としては、圧縮率＝（７ｇ／ｃｍ２荷重生地厚 − １５０ｇ／ｃｍ２荷重生地厚）／ ７ｇ／ｃｍ２荷重生地厚 × １００の式に従って算出した。
【００１４】
また防水層の生地使いとして実施例では、ポリエステル繊維１００％からなる織物地にポリカーボネート系結合ウレタンフィルムをラミネートしたもので、防水層の生地としては、合成繊維主体の経編、丸編もしくは織物生地に防水性素材であるフィルムにより、ラミネート加工もしくはコーティング加工して水分の漏れを防止するものである。また浸透層、保水層及び防水層の３層からなる多層生地の周囲を防水性のある伸縮性テープ生地により一体的に縫着する際、伸縮性テープ生地の生地使いは実施例ではポリエステル繊維１００％からなる丸編地にポリカーボネート系結合ウレタンフィルムをラミネートしたものを使用している。
【００１５】
本発明による保水層２０の生地と他の従来生地についての保水量の比較試験を下記のような要領で行った。先ず本発明による保水層２０の生地として経編段ボールニット生地を編成した。尚、保水層２０の構成糸はポリエステル繊維８４デシテックス７２フィラメントの加工糸、ポリエステル繊維５６デシテックス２４フィラメントの加工糸、ポリエステル繊維５６デシテックス２４フィラメントの生糸、以上３種類の糸によるダブルラッセル編地とし、表面層３０及び裏面層３１を３種類の糸で編成しながら、その内のポリエステル繊維８４デシテックス７２フィラメントの加工糸が、表面層３０及び裏面層３１を連結する捲縮性繋ぎ糸３２とした。
【００１６】
更に保水層２０における捲縮性繋ぎ糸３２のフィラメントの繊度が１．１７デシテックス、繋ぎ糸３２の編密度を６５４本／ｃｍ２にて厚さ５．０ｍｍの生地を編成した。
【００１７】
また他の従来の生地の１つとして、ナイロン７０％、ポリエステル３０％の組成からなる不織布を採用した、
【００１８】
更に他の従来の生地の１つとして、丸編生地で立体感のある２種類のリップルニットＡ、Ｂをそれぞれ準備した。編地を形成する糸使いとして、リップルニットＡでは綿糸４０番手、リップルニットＢではポリエステル１００％１６７デシテックスと綿糸２０番手を用いて夫々丸編生地を編成した。
【００１９】
更に他の従来の生地の１つとして、起毛によって嵩高のあるフリース生地を準備した。フリース生地はパイル糸にポリエステル１００％２０番手紡績糸、グランド糸にポリエステル１００％１６７デシテックス４８フィラメントからなる糸で編立、両面起毛をしている。
【００２０】
更に他の従来の生地の１つとして、起毛によって嵩高のあるハイパイル生地を準備した。ハイパイル生地はパイル糸にポリエステル１００％スライバー短繊維糸、グランド糸にポリエステル１００％１６７〜２２３デシテックス双糸からなる糸で編立、片面起毛をしている。
【００２１】
更に他の従来の生地の１つとして、一般に広く使用されているドビー織布おむつを準備した。ドビー織布おむつを製織する経糸は綿糸２０番手、緯糸は綿糸１６番手の糸使いとした。
【００２２】
次いで本発明による保水層２０の生地と上記各種従来生地との保水量の比較試験を行った。比較試験の具体的な方法として、先ず吊り下げ保水量の測定は、各試料を縦１５ｃｍ、横２０ｃｍに切り重量を測定しておく。次に、これらの試料を常温の水に２０分間浸した後、各試料を水から取り出し１角を固定し２０分間フリーに吊り下げ、水分を自然脱落させた後、重量を測定しその変化量を吊り下げ保水量とした。
【００２３】
また圧縮保水量の測定は、各試料を縦１０ｃｍ、横１０ｃｍに切り重量を測定しておく。次に、これらの試料を常温の水に２０分間浸した後、各試料を水から取り出し、生地と同じ大きさの縦１０ｃｍ、横１０ｃｍの水平な金属板の上に載せ、その生地の上に生地と同じ大きさの別の金属板を載せる。更に、生地の上に載せた金属板との合計が３ｋｇ（３０ｇ／ｃｍ２＝人が寝ているときの臀部にかかる体圧）となる錘を載せ、３分間放置して余分な水分が圧出された後、重量を測定しその変化量を圧縮保水量とした。
【００２４】
この結果、図６に例示したように、本発明による保水層２０の生地（経編段ボール生地）は、他の従来生地に較べて吊り下げ保水量並びに圧縮保水量共に優れていることが判明した。
【産業上の利用可能性】
【００２５】
保水層２０を重合して使用するに当たり、保水層２０を１枚のみ使用してもよく、また尿の量などに応じて２枚以上使用してもよく、枚数としては特に限定されることがなく、また保水層２０の厚みを適当に設定して使用してもよく、目的に応じて同様の効果が得られるのである。
【図面の簡単な説明】
【００２６】
【図１】布オムツの概略平面図である。
【図２】保水層の概略平面図である。
【図３】図１のＸ−Ｘ断面における概略断面図である。
【図４】図１のＹ−Ｙ断面における概略断面図である。
【図５】保水層の概略断面図である。
【図６】保水層についての本発明と従来生地との保水量比較を表すグラフである。
【符号の説明】
【００２７】
３    浸透層  
５    防水層
６    撥水性テープ生地
１０    ゴム紐
２０    保水層
３０    表面層
３１    裏面層
３２    繋ぎ糸
３３    間隙保持層
【図１】
2005137617.tif 000003
【図２】
2005137617.tif 000004
【図３】
2005137617.tif 000005
【図４】
2005137617.tif 000006
【図５】
2005137617.tif 000007
【図６】
2005137617.tif 000008